(57)【要約】【課題】  発色性が優れるインクセット、これを用いた繊維又は物質の染色方法、及びこの染色方法により染色された繊維又は物質の提供。【解決手段】  分散染料、油溶性染料、建染染料から選択される昇華性を有する染料を含有する、シアン、マゼンタ、及びイエローの各インクを備えるインクセットであって、シアンインクが少なくともＣ．Ｉ．Ｄｉｓｐｅｒｓｅ  Ｂｌｕｅ  ３５９を、マゼンタインクがＣ．Ｉ．Ｖａｔ  Ｒｅｄ  ４１及びＣ．Ｉ．Ｄｉｓｐｅｒｓｅ  Ｒｅｄ  ６０から選択される少なくとも１種類を含有するインクセットにより、上記の課題を解決できた。【選択図】なし【特許請求の範囲】
【請求項１】
分散染料、油溶性染料、及び建染染料から選択される、昇華性を有する染料を含有する、シアンインク、マゼンタインク、及びイエローインクを備えるインクセットであって、シアンインクが少なくともＣ．Ｉ．Ｄｉｓｐｅｒｓｅ  Ｂｌｕｅ  ３５９を含有し、マゼンタインク若しくはイエローインクの少なくとも一方が、昇華性を有するのみならず、蛍光性をも有する染料を含有するインクセット。
【請求項２】
マゼンタインクが含有する、昇華性を有するのみならず、蛍光性をも有する染料が、Ｃ．Ｉ．Ｖａｔ  Ｒｅｄから選択される染料である、請求項１に記載のインクセット。
【請求項３】
イエローインクが含有する、昇華性を有するのみならず、蛍光性をも有する染料が、Ｃ．Ｉ．Ｄｉｓｐｅｒｓｅ  Ｙｅｌｌｏｗ及びＣ．Ｉ．Ｓｏｌｖｅｎｔ  Ｙｅｌｌｏｗから選択される染料である、請求項１に記載のインクセット。
【請求項４】
Ｃ．Ｉ．Ｖａｔ  Ｒｅｄから選択される染料が、分子内にチオインジゴ構造を有する染料である、請求項２に記載のインクセット。
【請求項５】
Ｃ．Ｉ．Ｄｉｓｐｅｒｓｅ  Ｙｅｌｌｏｗから選択される染料が、分子内にクマリン構造を有する染料であり、Ｃ．Ｉ．Ｓｏｌｖｅｎｔ  Ｙｅｌｌｏｗから選択される染料が、分子内にアミド構造を有する染料である、請求項３に記載のインクセット。
【請求項６】
Ｃ．Ｉ．Ｖａｔ  Ｒｅｄから選択される染料が、Ｃ．Ｉ．Ｖａｔ  Ｒｅｄ  ４１である請求項２に記載のインクセット。
【請求項７】
Ｃ．Ｉ．Ｄｉｓｐｅｒｓｅ  Ｙｅｌｌｏｗから選択される染料が、Ｃ．Ｉ．Ｄｉｓｐｅｒｓｅ  Ｙｅｌｌｏｗ  ８２である請求項５に記載のインクセット。
【請求項８】
水溶性有機溶剤をさらに含有する請求項１〜７のいずれか一項に記載のインクセット。
【請求項９】
２５℃におけるインクの粘度が、３〜２０ｍＰａ・ｓである請求項１〜７のいずれか一項に記載のインクセット。
【請求項１０】
請求項１〜９のいずれか一項に記載のインクセットの各インクの液滴を、インクジェットプリンタにより疎水性樹脂を含有する繊維に付着させる工程Ａと、工程Ａにより付着させたインクの液滴中の染料を熱により該繊維に固着させる工程Ｂと、該繊維中に残存する未固着の染料を洗浄する工程Ｃとを含む、繊維の染色方法。
【請求項１１】
１種類以上の糊材を少なくとも含有する水溶液を、インクセットの各インクの液滴を付着させる前の疎水性樹脂を含有する繊維に付与する、該繊維の前処理工程をさらに含む請求項１０に記載の繊維の染色方法。
【請求項１２】
請求項１〜９のいずれか一項に記載のインクセットの各インクの液滴を、インクジェットプリンタにより中間記録媒体に付着させた後、該中間記録媒体のインクの液滴の付着面と、疎水性樹脂を含有する繊維、フィルム及びシートから選択される物質とを接触させて加熱することにより、中間記録媒体に付着した各インクの液滴中の染料を、物質に昇華転写させて染色を行う物質の染色方法。
【請求項１３】
疎水性樹脂が、ポリエステル樹脂である請求項１０又は１１に記載の繊維の染色方法。
【請求項１４】
疎水性樹脂が、ポリエステル繊維である請求項１２に記載の物質の染色方法。
【請求項１５】
請求項１０又は１１のいずれか一項に記載の染色方法により得られる染色された繊維。
【請求項１６】
請求項１２に記載の染色方法により得られる染色された物質。
【発明の詳細な説明】
【技術分野】
【０００１】
本発明は、インクセット、それを用いる繊維又は物質の染色方法に関する。
【背景技術】
【０００２】
近年、インクジェットによる無製版印刷を行なう記録方法が提案され、布等を含めた繊維に対してもインクジェット捺染が行われている。従来のスクリーン捺染等と比較して、インクジェット捺染は、無製版であること；省資源であること；省エネルギーであること；及び高精細な表現が容易であること；等、様々な利点があるとされている。
ポリエステル繊維等の疎水性繊維布は、一般に水に不溶性の色材により染色される。従って、疎水性繊維の捺染に用いる水性インクとしては、一般に、水不溶性色材を水中に分散し、分散安定性等の性能が良好な分散インクを用いる必要がある。
【０００３】
水不溶性色材の１つである分散染料を用いたインクジェット捺染においては、通常、イエロー、マゼンタ、及びシアンの３色、若しくは、これにブラックを加えた４色のインクセットが基本色として用いられている。インクジェット捺染は、例えばスポーツアパレル等の衣料用途等に用いられ、その用途が拡大しつつある。これに伴い、インクジェット捺染に用いるインクの性能としては、吐出安定性や堅牢性に加え、彩度や明度の高さ；色再現範囲の拡大；及び、生体や環境への安全性；等が要求されるようになってきた。
【０００４】
インクジェット捺染に用いられるインクとしては、特許文献１に記載のＣ．Ｉ．Ｓｏｌｖｅｎｔ  Ｙｅｌｌｏｗ  ４３、特許文献２及び３に記載のＣ．Ｉ．Ｄｉｓｐｅｒｓｅ  Ｙｅｌｌｏｗ  ８２、特許文献４及び５に記載のＣ．Ｉ．Ｄｉｓｐｅｒｓｅ  Ｙｅｌｌｏｗ  ５４等の水不溶性色材を含有するイエローインク等が知られている。
【０００５】
インクジェット捺染に用いられるマゼンタ染料としては、下記特許文献６〜８に記載の染料が知られている。
蛍光性を有するマゼンタ染料としてはＣ．Ｉ．Ｖａｔ  Ｒｅｄ  ４１が、蛍光性を有しないマゼンタ分散染料としてはＣ．Ｉ．Ｄｉｓｐｅｒｓｅ  Ｒｅｄ  ６０が知られている。
【先行技術文献】
【特許文献】
【０００６】
【特許文献１】特開平７−１３８５０８号公報
【特許文献２】特開平７−１５００９８号公報
【特許文献３】特開２０１０−６５１７６号公報
【特許文献４】国際公開２００５／１２１２６３号公報
【特許文献５】特開２００６−０６３１７０号公報
【特許文献６】特許４８１８１０２号公報
【特許文献７】特許５４７３１１４号公報
【特許文献８】特表２０１３−５１５８２６号公報
【発明の概要】
【発明が解決しようとする課題】
【０００７】
本発明は、発色性、特にコンポジットブラックの発色性が優れるインクセット、これを用いた繊維又は物質の染色方法、及びこの染色方法により染色された繊維又は物質の提供を課題とする。
【課題を解決するための手段】
【０００８】
本発明者等は前記課題を解決すべく鋭意検討した結果、特定の染料を含有するインクセットにより、前記の課題を解決できることを見出し、本発明を完成させた。
【０００９】
即ち、本発明は、以下の１）〜１６）に関する。
１）
分散染料、油溶性染料、及び建染染料から選択される、昇華性を有する染料を含有する、シアンインク、マゼンタインク、及びイエローインクを備えるインクセットであって、シアンインクが少なくともＣ．Ｉ．Ｄｉｓｐｅｒｓｅ  Ｂｌｕｅ  ３５９を含有し、マゼンタインク若しくはイエローインクの少なくとも一方が、昇華性を有するのみならず、蛍光性をも有する染料を含有するインクセット。
２）
マゼンタインクが含有する、昇華性を有するのみならず、蛍光性をも有する染料が、Ｃ．Ｉ．Ｖａｔ  Ｒｅｄから選択される染料である、前記１）に記載のインクセット。
３）
イエローインクが含有する、昇華性を有するのみならず、蛍光性をも有する染料が、Ｃ．Ｉ．Ｄｉｓｐｅｒｓｅ  Ｙｅｌｌｏｗ及びＣ．Ｉ．Ｓｏｌｖｅｎｔ  Ｙｅｌｌｏｗから選択される染料である、前記１）に記載のインクセット。
４）
Ｃ．Ｉ．Ｖａｔ  Ｒｅｄから選択される染料が、分子内にチオインジゴ構造を有する染料である、前記２）に記載のインクセット。
５）
Ｃ．Ｉ．Ｄｉｓｐｅｒｓｅ  Ｙｅｌｌｏｗから選択される染料が、分子内にクマリン構造を有する染料であり、Ｃ．Ｉ．Ｓｏｌｖｅｎｔ  Ｙｅｌｌｏｗから選択される染料が、分子内にアミド構造を有する染料である、前記３）に記載のインクセット。
６）
Ｃ．Ｉ．Ｖａｔ  Ｒｅｄから選択される染料が、Ｃ．Ｉ．Ｖａｔ  Ｒｅｄ  ４１である前記２）に記載のインクセット。
７）
Ｃ．Ｉ．Ｄｉｓｐｅｒｓｅ  Ｙｅｌｌｏｗから選択される染料が、Ｃ．Ｉ．Ｄｉｓｐｅｒｓｅ  Ｙｅｌｌｏｗ  ８２である前記５）に記載のインクセット。
８）
水溶性有機溶剤をさらに含有する前記１）〜７）のいずれか一項に記載のインクセット。
９）
２５℃におけるインクの粘度が、３〜２０ｍＰａ・ｓである前記１）〜７）のいずれか一項に記載のインクセット。
１０）
前記１）〜９）のいずれか一項に記載のインクセットの各インクの液滴を、インクジェットプリンタにより疎水性樹脂を含有する繊維に付着させる工程Ａと、工程Ａにより付着させたインクの液滴中の染料を熱により該繊維に固着させる工程Ｂと、該繊維中に残存する未固着の染料を洗浄する工程Ｃとを含む、繊維の染色方法。
１１）
１種類以上の糊材を少なくとも含有する水溶液を、インクセットの各インクの液滴を付着させる前の疎水性樹脂を含有する繊維に付与する、該繊維の前処理工程をさらに含む前記１０）に記載の繊維の染色方法。
１２）
前記１）〜９）のいずれか一項に記載のインクセットの各インクの液滴を、インクジェットプリンタにより中間記録媒体に付着させた後、該中間記録媒体のインクの液滴の付着面と、疎水性樹脂を含有する繊維、フィルム及びシートから選択される物質とを接触させて加熱することにより、中間記録媒体に付着した各インクの液滴中の染料を、物質に昇華転写させて染色を行う物質の染色方法。
１３）
疎水性樹脂が、ポリエステル樹脂である前記１０）又は１１）に記載の繊維の染色方法。
１４）
疎水性樹脂が、ポリエステル繊維である前記１２）に記載の物質の染色方法。
１５）
前記１０）又は１１）のいずれか一項に記載の染色方法により得られる染色された繊維。
１６）
前記１２）に記載の染色方法により得られる染色された物質。
【発明の効果】
【００１０】
本発明により、発色性、特にコンポジットブラックの発色性が優れるインクセット、これを用いた繊維又は物質の染色方法、及びこの染色方法により染色された繊維を提供することができた。
【発明を実施するための形態】
【００１１】
本明細書においては実施例等を含めて、特に断りの無い限り「部」及び「％」は、いずれも質量基準で記載する。
【００１２】
前記インクセットは、シアンインク、マゼンタインク、及びイエローインクの３つのインクを備えるインクセットである。以下、特に断りの無い限り、単に「インク」と記載したときは、、シアンインク、マゼンタインク及びイエローインクの３つのインクを意味する。
【００１３】
前記の分散染料、油溶性染料、及び建染染料から選択される、昇華性を有する染料としては、例えば「乾熱処理に対する染色堅ろう度試験方法［ＪＩＳ  Ｌ  ０８７９：２００５］（２０１０年  確認、平成１７年１月２０日  改定、  財団法人日本規格協会  発行）」における、感熱処理試験（Ｃ法）汚染（ポリエステル）の試験結果が、好ましくは３−４級以下；より好ましくは３級以下；の染料が挙げられる。そのような染料のうち、Ｃ．Ｉ．番号を有する染料としては、例えば以下の染料が挙げられる。
イエロー染料としては、Ｃ．Ｉ．Ｄｉｓｐｅｒｓｅ  Ｙｅｌｌｏｗ（以下、「ＤｉＹ」という。）  ３、７、８、２３、３９、５１、５４、６０、７１、８２、８６；Ｃ．Ｉ．Ｓｏｌｖｅｎｔ  Ｙｅｌｌｏｗ（以下、「ＳｏＹ」という。）  ４３、１１４、１６３；等が挙げられる。
オレンジ染料としては、Ｃ．Ｉ．Ｄｉｓｐｅｒｓｅ  Ｏｒａｎｇｅ  １、１：１、５、２０、２５、２５：１、３３、５６、７６；等が挙げられる。
ブラウン染料としては、Ｃ．Ｉ．Ｄｉｓｐｅｒｓｅ  Ｂｒｏｗｎ  ２；等が挙げられる。
レッド染料としては、Ｃ．Ｉ．Ｄｉｓｐｅｒｓｅ  Ｒｅｄ（以下、「ＤｉＲ」という。）  １１、５０、５３、５５、５５：１、５９、６０、６５、７０、７５、９３、１４６、１５８、１９０、１９０：１、２０７、２３９、２４０；Ｃ．Ｉ．Ｖａｔ  Ｒｅｄ（以下、「ＶａＲ」という。）  ４１；等が挙げられる。
バイオレット染料としては、Ｃ．Ｉ．Ｄｉｓｐｅｒｓｅ  Ｖｉｏｌｅｔ  ８、１７、２３、２７、２８、２９、３６、５７；等が挙げられる。
ブルー染料としては、Ｃ．Ｉ．Ｄｉｓｐｅｒｓｅ  Ｂｌｕｅ  １９、２６、２６：１、３５、５５、５６、５８、６４、６４：１、７２、７２：１、８１、８１：１、９１、９５、１０８、１３１、１４１、１４５、３５９；Ｃ．Ｉ．Ｓｏｌｖｅｎｔ  Ｂｌｕｅ  ３、６３、８３、１０５、１１１；等が挙げられる。
前記の「Ｃ．Ｉ．」とは、「カラーインデックス」を意味する。
【００１４】
前記マゼンタインクが含有する染料において、蛍光性を有する染料とは、以下の条件で測定したときに、蛍光ピークの最大強度が１０００以上を示す染料を意味する。
［測定機器］
株式会社島津製作所製Ｆ−７０００型分光蛍光光度計。
［試料］
染料含有量が５％のインクを調製し、１００％濃度のベタ柄を中間記録媒体である転写紙へ塗工、好ましくはインクジェット記録する。得られたインクの付与面を、３５ｃｍｘ４０ｃｍに裁断し、同じ大きさのポリエステル布、好ましくはポンジと重ねあわせた後、２００℃ｘ６０秒の熱処理を行い、中間記録媒体からポリエステル布へ昇華転写染色を行う。このようにして得られた染色されたポリエステル布を試料とし、前記の測定機器にて蛍光ピークの最大強度の測定を行う。
［染料含有量が５％のインク組成物］
前記の染料含有量が５％のインク組成物としては、水系、又は非水系のいずれも用いることができる。例えば、本明細書の実施例中で調製した分散インク組成物を用いることができる。また、染料の溶解度が５％以上の有機溶剤中に、該染料を溶解して染料溶液を調製し、これを使用することができる。
前記の蛍光ピークの測定方法は、昇華転写捺染を行ったポリエステル布を試料として用いるため、インク組成物中の染料の含有量を５％と特定することにより、測定誤差の小さい結果を得ることができる。
昇華性を有するのみならず、蛍光性をも有する染料としては、ＶａＲから選択される染料が好ましい。それらの中では、分子内にチオインジゴ構造を有する染料がより好ましい。そのような染料としては、ＶａＲ  ４１が挙げられる。
蛍光性が強すぎると、目視したときにぎらつき感や、目がちかちかする印象を受けるため好ましくない。また、弱すぎると、目視したときに鮮やかさに乏しい印象を受けるため、これも好ましくない。
色相に対する印象については個人差があり、一概に決めることは困難である。しかし、その目安としては、蛍光ピークの最大強度が通常１０００以上、５０００未満程度としたときに、一般に好印象の色相を与える。
【００１５】
前記イエローインクが含有する染料において、蛍光性を有する染料とは、有機溶剤を用いて２５，０００倍に希釈した染料の有機溶剤溶液を試料とし、分光蛍光光度計を用いて蛍光ピークの最大強度が１００以上検出されるものを蛍光性を有する染料とする。有機溶剤としては特に制限されないが、アセトンが好ましい。
昇華性を有するのみならず、蛍光性を有する染料としては、ＤｉＹ及びＳｏＹから選択される染料が好ましい。そのようなＤｉＹの中では分子内にクマリン構造を有する染料が、また、ＳｏＹの中では分子内にアミド構造を有する染料が、より好ましい。そのような染料としてはＤｉＹ８２。
そのような染料としてはＤｉＹ  ８２及びＳｏＹ４３が挙げられ、ＤｉＹ８２がより好ましい。
【００１６】
前記インク組成物が含有する、蛍光性を有する染料の総質量と、蛍光性を有しない染料の総質量の比は特に制限されない。しかし、蛍光性を有する染料を含有すると、ときにより蛍光色が強調され過ぎ、目視において、ぎらつくように視認されたり、目がちかちかするように視認されることがある。このようになると、例えばマゼンタ、シアン、及びブラック等の他の色を併用してフルカラーの染色を行ったときに、イエロー又はマゼンタ部分のみが強調され過ぎて、他の色相部分との違和感が生じてしまう。このようなときは、蛍光性を有する染料の総質量と、蛍光性を有しない染料の総質量との比はイエローインクのとき通常５０／５０、好ましくは４０／６０、より好ましくは３０／７０；マゼンタインクのとき通常５０／５０、好ましくは６０／４０、より好ましくは７５／２５；とすることにより、イエロー又はマゼンタ部分と他の色相部分との違和感が解消される。
【００１７】
前記インクの色を望みの色調に微調整する目的等により、前記インクは、本発明の効果を阻害しない範囲で前記以外の染料（以下、「調色用染料」という。）をさらに含有することができる。そのような染料としては、イエローインクのときＤｉＹ及びＳｏＹ；マゼンタインクのときＣ．Ｉ．Ｄｉｓｐｅｒｓｅ及びＣ．Ｉ．Ｓｏｌｖｅｎｔ；から、それぞれ選択される染料が挙げられる。
調色用染料としては、マゼンタインクのときＲｅｄ、Ｏｒａｎｇｅ及びＶｉｏｌｅｔ；イエローインクのときＹｅｌｌｏｗ及びＯｒａｎｇｅ；から、それぞれ選択される染料が好ましい。
但し、前記インクセットを昇華転写染色に用いるときは、調色用染料としては前記の昇華性を有する染料から選択するのが好ましい。
【００１８】
調色用染料のうち、Ｃ．Ｉ．Ｄｉｓｐｅｒｓｅ  Ｙｅｌｌｏｗとしては、３、４、５、７、８、９、１３、２３、２４、３０、３３、３４、３９、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１１４、１１６、１１８、１１９、１２２、１２４、１２６、１３５、１４０、１４１、１４９、１６０、１６２、１６３、１６４、１６５、１７９、１８０、１８２、１８３、１８６、１９２、１９８、１９９、２００、２０２、２０４、２１０、２１１、２１５、２１６、２１８、２２４、２３７；Ｃ．Ｉ．Ｓｏｌｖｅｎｔ  Ｙｅｌｌｏｗ  １１４；等が挙げられる。
【００１９】
同様に、Ｃ．Ｉ．Ｄｉｓｐｅｒｓｅ  Ｏｒａｎｇｅとしては、１、１：１、３、５、７、１１、１３、１７、２０、２１、２３、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８６、８９、９０、９１、９３、９６、９７、１１８、１１９、１２７、１３０、１３９、１４２；Ｃ．Ｉ．Ｓｏｌｖｅｎｔ  Ｏｒａｎｇｅ６７；等が挙げられる。
【００２０】
同様に、Ｃ．Ｉ．Ｄｉｓｐｅｒｓｅ  Ｒｅｄとしては、１１、５０、５３、５５、５５：１、５９、６０、６５、７０、７５、９３、１４６、１５８、１９０、１９０：１、２０７、２３９、２４０；Ｃ．Ｉ．Ｓｏｌｖｅｎｔ  Ｒｅｄ  １４６；等が挙げられる。
【００２１】
同様に、Ｃ．Ｉ．Ｄｉｓｐｅｒｓｅ  Ｖｉｏｌｅｔとしては、８、１７、２３、２７、２８、２９、３６、５７等が挙げられる。
【００２２】
前記の染料は、市販品として入手した染料を直接インクの調製に使用することができる。また、染料を精製した後に、インクの調製に使用することもできる。
前記インクの液滴を、インクジェットプリンタにより繊維等に付着させて捺染を行うとき（換言すると、インクジェット捺染に使用するとき）は、インクの保存安定性や吐出性等を考慮して、染料を精製した後に使用することが好ましい。
染料の精製方法としては、例えば、逆浸透膜による方法；染料の固体をアセトン、メタノール、ジメチルスルホキシド等の水溶性有機溶剤、又は含水したこれらの水溶性有機溶剤中に加え、懸濁精製又は晶析する方法；等が挙げられる。
【００２３】
前記インクは、ノズルでの目詰まり防止等を目的として、水溶性有機溶剤を含有することができる。
水溶性有機溶剤の具体例としては、多価アルコール類、ピロリドン類等を挙げることができる。
多価アルコール類としては、例えば、アルコール性水酸基を２〜３個有するＣ２‐Ｃ６多価アルコール；ジ又はトリＣ２‐Ｃ３アルキレングリコール；又は、繰り返し単位が４以上で、分子量２０，０００程度以下のポリＣ２‐Ｃ３アルキレングリコール、好ましくは液状のポリアルキレングリコール；等が挙げられる。それらの具体例としては、エチレングリコール、ジエチレングリコール、トリエチレングリコール、プロピレングリコール、ポリエチレングリコール、ポリプロピレングリコール、グリセリン、トリメチロールプロパン、１，３‐ペンタンジオール、１，５‐ペンタンジオール等の多価アルコール類が挙げられる。
ピロリドン類としては、２‐ピロリドン、Ｎ‐メチル‐２‐ピロリドン等が挙げられる。
また、水に溶解したときに湿潤剤としての効果を有する化合物であれば、固体の化合物であっても、本明細書においては便宜上、水溶性有機溶剤に含めるものとする。そのような化合物としては、例えば、尿素、エチレン尿素及び糖類等が挙げられる。
インクの保存安定性を考慮すると、インクが含有する染料の溶解度が小さい水溶性有機溶剤を使用するのが好ましい。
前記水溶性有機溶剤の中ではグリセリンと、グリセリン以外の水溶性有機溶剤（好ましくはグリセリン以外の多価アルコール）とを併用するのがより好ましい。
インクの総質量中における、水溶性有機溶剤の総含有量は通常５〜４０％、好ましくは１０〜３０％である。
【００２４】
前記インクは、分散剤を含有することができる。分散剤としては、インクが含有する染料を分散できる物質であれば特に制限されない。そのような物質の例としては公知の分散剤、界面活性剤、及び樹脂分散剤等が挙げられる。
また、分散剤と界面活性剤は単に呼称のみが異なり、具体的には同じ物質を指すこともある。分散剤の種類としては、アニオン、ノニオン、カチオン、両性等が挙げられる。これらの分散剤は、いずれも単独で使用することも、複数を併用することもできる。これらの中では、アニオン及びノニオン分散剤から選択される、少なくとも１種類の分散剤が好ましい。
【００２５】
アニオン分散剤としては、例えば、高分子スルホン酸、好ましくは芳香族スルホン酸のホルマリン縮合物、リグニンスルホン酸、リグニンスルホン酸のホルマリン縮合物又はこれらの塩、若しくはそれらの混合物（以下、特に断りの無い限り「スルホン酸のホルマリン縮合物」と記載したときは、「これらの塩、若しくはそれらの混合物」も含む意味とする。）等が好ましい。「これらの塩」としては、ナトリウム塩、カリウム塩、リチウム塩等の塩が挙げられる。
芳香族スルホン酸のホルマリン縮合物としては、例えば、クレオソート油スルホン酸；クレゾールスルホン酸；フェノールスルホン酸；β−ナフタレンスルホン酸；β−ナフトールスルホン酸；β−ナフタリンスルホン酸とβ−ナフトールスルホン酸；クレゾールスルホン酸と２−ナフトール−６−スルホン酸；リグニンスルホン酸；等のホルマリン縮合物が挙げられる。これらの中では、クレオソート油スルホン酸；β−ナフタレンスルホン酸；リグニンスルホン酸；の各ホルマリン縮合物が好ましい。
これらは様々な商品名の市販品として入手することができる。その一例として、β−ナフタレンスルホン酸のホルマリン縮合物としてはデモールＮ；クレオソート油スルホン酸のホルマリン縮合物としてはデモールＣ；特殊芳香族スルホン酸のホルマリン縮合物としてはデモールＳＮ−Ｂ（いずれも花王株式会社製）；等が挙げられる。
クレオソート油スルホン酸のホルマリン縮合物としては、ラベリンＷシリーズ；メチルナフタレンスルホン酸のホルマリン縮合物としては、ラベリンＡＮシリーズ（いずれも第一工業製薬株式会社製）；等が挙げられる。
これらの中ではデモールＮ、ラベリンＡＮシリーズ、ラベリンＷシリーズが好ましく、デモールＮ、ラベリンＷがより好ましく、ラベリンＷがさらに好ましい。
リグニンスルホン酸としては、例えばバニレックスＮ、バニレックスＲＮ、バニレックスＧ、パールレックスＤＰ（いずれも日本製紙株式会社製）等が挙げられる。これらの中ではバニレックスＲＮ、バニレックスＮ、バニレックスＧが好ましい。
【００２６】
ノニオン分散剤としては、例えば、フィトステロール類のアルキレンオキサイド付加物、コレスタノール類のアルキレンオキサイド付加物、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックポリマー、及び、これらの置換誘導体等が挙げられる。
これらの中では、フィトステロール類のアルキレンオキサイド付加物、コレスタノール類のアルキレンオキサイド付加物が好ましい。
フィトステロール類のアルキレンオキサイド付加物としては、フィトステロール類のＣ２‐Ｃ４アルキレンオキサイド付加物が好ましく、エチレンオキサイド付加物がより好ましい。
本明細書において「フィトステロール類」と記載したときは、フィトステロール及び／又は水添フィトステロールの両者を含む意味である。例えばフィトステロール類のエチレンオキサイド付加物としては、フィトステロールのエチレンオキサイド付加物及び／又は水添フィトステロールのエチレンオキサイド付加物が挙げられる。
コレスタノール類のアルキレンオキサイド付加物としては、コレスタノール類のＣ２‐Ｃ４アルキレンオキサイド付加物が好ましく、エチレンオキサイド付加物がより好ましい。
本明細書において「コレスタノール類」と記載したときは、コレスタノール類及び／又は水添コレスタノール類の両者を含む意味である。例えばコレスタノール類のエチレンオキサイド付加物としてはコレスタノールのエチレンオキサイド付加物及び／又は水添コレスタノールのエチレンオキサイド付加物が挙げられる。
フィトステロール類又はコレスタノール類１モル当たりのアルキレンオキサイド（好ましくはＣ２‐Ｃ４アルキレンオキサイド、より好ましくはエチレンオキサイド）の付加量は、１０〜５０モル程度で、ＨＬＢが１３〜２０程度のものが好ましい。
これらの具体例としては、例えば、ＮＩＫＫＯＬ  ＢＰＳ‐２０、ＮＩＫＫＯＬ  ＢＰＳ‐３０（フィトステロールのエチレンオキサイド付加物）；ＮＩＫＫＯＬ  ＢＰＳＨ‐２５（水素添加フィトステロールのエチレンオキサイド付加物）；及び、ＮＩＫＫＯＬ  ＤＨＣ‐３０（コレスタノールのエチレンオキサイド付加物）；等が挙げられる。
【００２７】
カチオン分散剤としては、例えば、脂肪族アミン塩、脂肪族４級アンモニウム塩、ベンザルコニウム塩、塩化ベンゼトニウム、ピリジニウム塩、イミダゾリニウム塩等が挙げられる。
【００２８】
両性分散剤としては、例えば、カルボキシベタイン類、スルホベタイン類、アミノカルボン酸塩、イミダゾリニウムベタイン等が挙げられる。
【００２９】
樹脂分散剤としてはアニオン分散剤として使用できる共重合体が挙げられる。樹脂分散剤の好ましいものとしては、芳香族炭化水素基を含む化合物と（メタ）アクリル酸（エステル）との共重合体；芳香族炭化水素基を含む化合物と、（メタ）アクリル酸（エステル）、及び（無水）マレイン酸の共重合体；等が挙げられる。なお、「（メタ）アクリル酸（エステル）」とは、本明細書においてアクリル酸、メタクリル酸、アクリル酸エステル、及びメタクリル酸エステルを含む意味として、また「（無水）マレイン酸」とは、無水マレイン酸とマレイン酸を含む意味として、それぞれ用いる。
芳香族炭化水素基を含む化合物と（メタ）アクリル酸（エステル）の共重合体としては、親水性部分と疎水性部分とを分子中に有する共重合体が好ましく挙げられる。
芳香族炭化水素基を含む化合物と（メタ）アクリル酸（エステル）とを共重合するとき、後者としては単一の化合物を使用することもできるし、複数の化合物を併用することもできる。また、共重合を行うときに、（無水）マレイン酸を加えて、芳香族炭化水素基を含む化合物、（メタ）アクリル酸（エステル）、及び（無水）マレイン酸の共重合体とすることもできる。
染料との相互作用を強くする目的で、共重合体が分子中に有する疎水性部分としては芳香族炭化水素基を含む化合物を用いるのが好ましい。その芳香族炭化水素基としてはフェニル基、フェニレン基、ナフチル基、ナフタレン‐ジイル基が好ましく、フェニル基又はフェニレン基がより好ましく、フェニル基がさらに好ましい。
これらの共重合体の具体例としては、（α‐メチル）スチレン‐アクリル酸共重合体、（α‐メチル）スチレン‐アクリル酸‐アクリル酸エステル共重合体、（α‐メチル）スチレン‐メタクリル酸共重合体、（α‐メチル）スチレン‐メタクリル酸‐アクリル酸エステル共重合体、（α‐メチル）スチレン‐（無水）マレイン酸共重合体、アクリル酸エステル‐（無水）マレイン酸共重合体、（α‐メチル）スチレン‐アクリル酸エステル‐（無水）マレイン酸共重合体、アクリル酸エステル‐アリルスルホン酸エステル共重合体、アクリル酸エステル‐スチレンスルホン酸共重合体、（α‐メチル）スチレン‐メタクリルスルホン酸共重合体、ポリエステル‐アクリル酸共重合体、ポリエステル‐アクリル酸‐アクリル酸エステル共重合体、ポリエステル‐メタクリル酸共重合体、ポリエステル‐メタクリル酸‐アクリル酸共重合体エステル；等が挙げられる。これらの中では芳香族炭化水素基を含む化合物がスチレンのものが好ましい。
なお（α‐メチル）スチレンとは本明細書においてα‐メチルスチレン、及びスチレンを含む意味として用いる。
これらの共重合体の具体例としては、例えばＢＡＳＦ社製の、ジョンクリル６７、６８、５８６、６１１、６７８、６８０、６８２、６８３、６９０等が挙げられる。これらの中ではジョンクリル６８、６７８、６８２、６８３、６９０が好ましい。
【００３０】
前記以外の樹脂分散剤としては、スチレン及びその誘導体、ビニルナフタレン及びその誘導体、α，β−エチレン性不飽和カルボン酸の脂肪族アルコールエステル等、アクリル酸及びその誘導体、マレイン酸及びその誘導体、イタコン酸及びその誘導体、フマール酸及びその誘導体、酢酸ビニル、ビニルアルコール、ビニルピロリドン、アクリルアミド、及びその誘導体等から選択される、少なくとも２つの単量体（このうち少なくとも１つは親水性又は水溶性単量体）からなるブロック共重合体、ランダム共重合体及びグラフト共重合体、及び／又はこれらの塩等が挙げられる。
【００３１】
界面活性剤としては、アニオン、ノニオン、カチオン、両性等の界面活性剤が挙げられる。
【００３２】
アニオン界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。また、好ましい市販品としては、アデカコールシリーズ（ＥＣ−８６００等、株式会社アデカ製）、ハイテノールシリーズ（ＮＥ−１５等、第一工業製薬株式会社製）、ペレックスシリーズ（ＯＴ−Ｐ等、花王株式会社）等が挙げられる。
【００３３】
ノニオン界面活性剤としては、ポリオキシエチレンアルキルエーテル、ポリオキシエチレン２級アルコールエーテル、ポリオキシエチレンアルキルフェニルエーテル（例えば、エマルゲン９１１）、ポリオキシエチレンステロールエーテル、ポリオキシエチレンラノリン誘導体、ポリオキシエチレンポリオキシプロピレンアルキルエーテル（例えば、ニューポールＰＥ−６２）、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
市販品の一例としては、例えば、日信化学工業株式会社製のオルフィンシリーズ（Ｅ１００４、Ｅ１０１０等）、エアープロダクツジャパン株式会社製のサーフィノールシリーズ（４２０、４４０、４６５等）、株式会社日本触媒製のソフタノールシリーズ（ＥＰ５０３５等）、花王株式会社製のエマルゲンシリーズ（Ａ−６０等）等が挙げられる。
【００３４】
カチオン界面活性剤としては２−ビニルピリジン誘導体、ポリ４−ビニルピリジン誘導体等が挙げられる。
【００３５】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００３６】
前記インクは、必要に応じて、さらにインク調製剤を含有することができる。インク調製剤としては、防腐防黴剤、ｐＨ調整剤等が挙げられる。
【００３７】
防腐防黴剤としては、例えばデヒドロ酢酸ナトリウム、安息香酸ナトリウム、ソジウムピリジンチオン‐１‐オキサイド、ジンクピリジンチオン‐１‐オキサイド、１，２‐ベンズイソチアゾリン‐３‐オン、１‐ベンズイソチアゾリン‐３‐オンのアミン塩等が挙げられる。
【００３８】
ｐＨ調整剤としては例えば水酸化ナトリウム、水酸化カリウム、水酸化リチウム等の水酸化アルカリ類、トリエタノールアミン、ジエタノールアミン、ジメチルエタノールアミン、ジエチルエタノールアミン等の３級アミン類等が挙げられる。
【００３９】
前記インクの調製方法は特に制限されない。例えば、染料の水性分散液を調製した後に、水溶性有機溶剤等のインク調製剤を加える方法等が挙げられる。
染料の水性分散液を調製する方法としては、サンドミル（ビーズミル）、ロールミル、ボールミル、ペイントシェーカー、超音波分散機、マイクロフルイダイザー等を用いて、分散液を構成する各成分を撹拌混合する等の公知の方法が挙げられる。
染料の分散液を調製するときに、発泡が生じることがある。このため、必要に応じてシリコーン系；アセチレンアルコール系；等の消泡剤を、分散液の調製時に添加してもよい。但し、消泡剤には染料等の分散・微粒子化を阻害するものもあるため、微粒子化や分散液の安定性等に影響を及ぼさないものを使用するのが好ましい。好ましい消泡剤としては、例えば、日信化学工業株式会社製のオルフィンシリーズ（ＳＫ−１４等）；エアープロダクツジャパン株式会社製のサーフィノールシリーズ（１０４、ＤＦ−１１０Ｄ等）；等が挙げられる。
【００４０】
前記インクの調製に、染料の水性分散液を用いるとき、その水性分散液の総質量中における染料の総含有量は通常１０〜６０％、好ましくは２０〜５０％、より好ましくは２０〜４０％である。また、同様に分散剤の含有量は通常１〜３６％、好ましくは５〜３０％、より好ましくは５〜２０％、さらに好ましくは５〜１５％である。
【００４１】
前記インクの総質量中における、水性分散液の含有量は通常２〜４０％、好ましくは３〜３８％、より好ましくは５〜３５％である。
同様に、インク調製剤の総含有量としては、インクの総質量に対して通常０〜２５％、好ましくは０．０１〜２０％である。
【００４２】
前記インクが含有する染料の平均粒子径は、Ｄ５０としては通常５０ｎｍ〜１５０ｎｍ、好ましくは６０ｎｍ〜１５０ｎｍ、より好ましくは７０ｎｍ〜１５０ｎｍ、さらに好ましくは８０ｎｍ〜１５０ｎｍである。
同様に、Ｄ９０としては通常１６０ｎｍ〜３５０ｎｍ、好ましくは１６０ｎｍ〜３００ｎｍ、より好ましくは１６０ｎｍ〜２５０ｎｍ、さらに好ましくは１６０ｎｍ〜２００ｎｍ程度である
【００４３】
前記インクをインクジェット捺染に用いるときの粘度は、２５℃におけるＥ型粘度計にて測定したときに通常３〜２０ｍＰａ・ｓ程度であるのが好ましい。この粘度とすることにより、高速での吐出応答性が良好となる。また、表面張力は、プレート法にて測定したときに通常２０〜４５ｍＮ／ｍの範囲が好ましい。また、使用するインクジェットプリンタの吐出量、応答速度、インク液滴飛行特性等を考慮し、粘度や表面張力を適切な物性値に調整することが好ましい。
【００４４】
前記の染色方法は、繊維又は物質の染色方法であり、２つの種類に大別される。
１つ目の方法は、ダイレクトプリント又はダイレクト捺染等と呼称される繊維の染色方法である。
この方法は、前記インクの液滴を、インクジェットプリンタにより疎水性樹脂を含有する繊維に付着させ、文字及び絵柄等の画像情報を繊維に形成する工程Ａと、
前記工程Ａにより付着させたインクの液滴中の染料を熱により該繊維に固着させる工程Ｂと、
該繊維中に残存する未固着の染料を洗浄する工程Ｃと、の３工程を少なくとも含む、繊維の染色方法である。
工程Ｂは、一般的には公知のスチーミング又はベーキングによって行われる。
スチーミングとしては、例えば高温スチーマーで通常１７０〜１８０℃、通常１０分程度；また、高圧スチーマーで通常１２０〜１３０℃、通常２０分程度；それぞれ繊維を処理することにより、染料を繊維に染着する方法が挙げられる。
ベーキング（サーモゾル）としては、例えば通常１９０℃〜２１０℃、通常６０秒〜１２０秒程度、繊維を処理することにより、染料を繊維に染着する方法が挙げられる。
工程Ｃは、得られた繊維を、温水、及び必要に応じて水により洗浄する工程である。洗浄に使用する温水や水は、界面活性剤を含むことができる。
洗浄後の繊維を、通常５０〜１２０℃で、５〜３０分乾燥することも好ましく行われる。
【００４５】
前記の捺染方法は、にじみ等を防止する目的で、繊維の前処理工程をさらに含んでもよい。この前処理工程としては、１種類以上の糊材を少なくとも含有し、必要に応じてアルカリ性物質、還元防止剤及びヒドロトロピー剤を含有する水溶液を、インクを付着させる前の繊維に付与する工程が挙げられる。
前処理を施す工程としては、糊剤を少なくとも含有する前処理剤の水溶液を前処理液として用い、繊維を前処理液に塗工又は含浸させて付与するのが好ましい。
【００４６】
前記糊剤としては、グアー、ローカストビーン等の天然ガム類、澱粉類、アルギン酸ソーダ、ふのり等の海藻類、ペクチン酸等の植物皮類、メチル繊維素、エチル繊維素、ヒドロキシエチルセルロース、カルボキシメチルセルロース等の繊維素誘導体、カルボキシメチル澱粉等の加工澱粉、ポリビニルアルコール、ポリアクリル酸エステル等の合成糊等があげられる。好ましくはアルギン酸ソーダが挙げられる。
【００４７】
前記アルカリ性物質としては、例えば無機酸又は有機酸のアルカリ金属塩；アルカリ土類金属の塩；並びに加熱した際にアルカリを遊離する化合物が挙げられ、無機又は有機の、アルカリ金属水酸化物及びアルカリ金属塩が好ましく、ナトリウム化合物及びカリウム化合物等が挙げられる。具体例としては、例えば水酸化ナトリウム、水酸化カルシウム等のアルカリ金属水酸化物；炭酸ナトリウム、炭酸水素ナトリウム、炭酸カリウム、リン酸二水素ナトリウム、リン酸水素二ナトリウム、リン酸ナトリウム等の無機化合物のアルカリ金属塩；蟻酸ナトリウム、トリクロル酢酸ナトリウム等の有機化合物のアルカリ金属塩；等が挙げられる。好ましくは、炭酸水素ナトリウムが挙げられる。
【００４８】
前記還元防止剤としては、メタニトロベンゼンスルホン酸ナトリウムが好ましい。
【００４９】
前記ヒドロトロピー剤としては、尿素、ジメチル尿素等の尿素類等が挙げられる。好ましくは尿素である。
【００５０】
前記糊剤、アルカリ性物質、還元防止剤、及びヒドロトロピー剤は、いずれも単一の化合物を使用することも、それぞれ複数の化合物を併用することもできる。
前処理液の総質量中における各前処理剤の混合比率は、例えば、糊剤が０．５〜５％、炭酸水素ナトリウムが０．５〜５％、メタニトロベンゼンスルホン酸ナトリウムが０〜５％、尿素が１〜２０％、残部が水である。
前処理剤の繊維への付与は、たとえばパディング法が挙げられる。パディングの絞り率は４０〜９０％程度が好ましく、より好ましくは６０〜８０％程度である。
【００５１】
２つ目の方法は、昇華転写プリント、昇華転写染色等と呼称される方法である。
この方法は、前記インクの液滴を、インクジェットプリンタにより中間記録媒体に付着させ、文字及び絵柄等の画像情報が記録された中間記録媒体を得た後、該中間記録媒体のインクの液滴の付着面と、疎水性樹脂を含有する繊維、フィルム及びシートから選択される物質とを接触させて加熱することにより、中間記録媒体に付着したインクの液滴中の染料を、繊維に昇華転写させて染色を行う物質の染色方法である。
中間記録媒体としては、中間記録媒体に付着したインクの液滴中の染料が、その表面で凝集せず、且つ昇華転写を行うときに染料の昇華を妨害しないものが好ましい。
そのような中間記録媒体の一例としては、シリカ等の無機微粒子でインク受容層が表面に形成されている紙が挙げられ、インクジェット記録用の専用紙等を用いることができる。
中間記録媒体から繊維へ、記録画像を転写するときの加熱方法としては、通常１９０〜２００℃程度で乾熱処理する方法が挙げられる。
【００５２】
前記の疎水性樹脂を含有する繊維としては特に制限されない。疎水性樹脂としては、例えば、ポリエステル、ナイロン、トリアセテート、ジアセテート、ポリアミド等の各樹脂、及びこれらの樹脂を２種類以上含有する樹脂等が挙げられる。
疎水性樹脂を含有する繊維としては、前記の樹脂からなる繊維、及び、これらの繊維とレーヨン等の再生繊維、木綿、絹、羊毛等の天然繊維との混紡繊維も、本明細書においては疎水性樹脂を含有する繊維に含まれる。
繊維の中には、インク受容層（滲み防止層）を有するものも知られており、そのような繊維も前記の捺染方法に使用することができる。インク受容層を有する繊維は公知の方法で調製することも、また、市販品として入手することもできる。インク受容層の材質や構造等は特に限定されず、目的等に応じて適宜使用することができる。
疎水性樹脂を含有する繊維の構造物である布帛の具体例としては、例えば、サテン、トロピカル、ダブルピケ、マイクロファイバー等が挙げられる。
疎水性樹脂を含有するフィルム、及びシートとしては、ＰＥＴフィルム、ＰＥＴシート；疎水性樹脂がコーティングされた布帛、ガラス、金属、陶器；等が挙げられる。なお、「ＰＥＴ」は「ポリエチレンテレフタレート」を意味する。
【００５３】
前記の中間記録媒体としては、特に制限はなく、「紙・板紙及びパルプ用語［ＪＩＳ  Ｐ  ０００１：１９９８（２００８年  確認、平成１０年３月２０日  改正、財団法人日本規格協会  発行）］」中、第２８頁〜第４７頁の「３．分類  ｆ）紙・板紙の品種及び加工製品」に記載された紙・板紙の品種及び加工製品（番号６００１〜６２８４。但し、番号６２３５の「耐油性」、６２６３「フルート，段」、６２７３「パルプ成型品」、６２７６「カーボン紙」、６２７７「マルチコピーフォーム用紙」、６２７８「裏カーボンフォーム用紙」を除く）；及び、セロハン（以下、「紙・板紙の品種及び加工製品；及び、セロハン」を「紙等」という。）の中から適宜選択することができる。
これらの紙等のうち、昇華転写に使用できるものであれば、いずれも中間記録媒体として使用することができる。
なお、前記したように、昇華転写を行うときは通常１９０℃〜２１０℃程度の加熱処理を行う。従って、前記の中間記録媒体のうち、加熱処理のときに安定なものが好ましい。
【００５４】
前記した全ての構成において、好ましいもの同士の組み合わせはより好ましく、より好ましいもの同士の組み合わせはさらに好ましい。好ましいものとより好ましいものとの組み合わせ、より好ましいものとさらに好ましいものとの組み合わせ等においても同様である。
【００５５】
本発明により、色糊等を用いる従来の捺染方法のように染料の種類や数を無制限に使用せずとも、従来のインクジェット捺染と比較して色再現範囲を拡大することができる。
本発明の分散液は、長期に保管しても固体の凝集や沈殿等を生じることなく、保存安定性が良好である。また、粘度、平均粒子径等の物性の変化も極めて少ない。
また、本発明のインクは発色性に優れるだけでなく、耐光性、耐擦性、耐ガス性、耐塩素性、耐汗性、洗濯堅牢度等の、各種の堅牢性にも優れる。
【実施例】
【００５６】
以下の実施例により、さらに具体的に本発明を示すが、本発明はこれらの実施例に限定されるものではない。
【００５７】
［調製例１〜５］：水性分散液の調製。
下記表１に記載の各成分に０．２ｍｍ径ガラスビーズを加え、サンドミルにて水冷下、約１５時間分散処理を行った。得られた液にイオン交換水１００部を加え、液の総質量中における染料の含有量が１５％となるように調整した。得られた液をガラス繊維ろ紙ＧＣ−５０（ＡＤＶＡＮＴＥＣ社製）で濾過し、染料の含有量がいずれも約１５％である調製例１〜５の水性分散液を得た。得られた分散液を、それぞれ分散液１〜５とする。
【００５８】
下記表１中の略号等は、以下の意味を有する
ＤｉＹ  ５４：Ｃ．Ｉ．Ｄｉｓｐｅｒｓｅ  Ｙｅｌｌｏｗ  ５４。
ＤｉＹ  ８２：Ｃ．Ｉ．Ｄｉｓｐｅｒｓｅ  Ｙｅｌｌｏｗ  ８２。
ＤｉＢ  ３５９：Ｃ．Ｉ．Ｄｉｓｐｅｒｓｅ  Ｂｌｕｅ  ３５９。
ＶａＲ  ４１：Ｃ．Ｉ．Ｖａｔ  Ｒｅｄ  ４１。
ＤｉＲ  ６０：Ｃ．Ｉ．Ｄｉｓｐｅｒｓｅ  Ｒｅｄ  ６０。
【００５９】
【表１】
2016190937.tif 000002
【００６０】
［ブラックインクの調製］
下記表２に記載の各成分を混合し、おおよそ３０分間攪拌した後、ガラス繊維ろ紙ＧＣ−５０（ＡＤＶＡＮＴＥＣ社製）で濾過することにより、配合ブラックインクＢＫ１〜ＢＫ４をそれぞれ得た。
表２中の略号等は、以下の意味を有する。
ＰＧ：プロピレングリコール。
ＴＥＡ：トリエタノールアミン。
ＧＸＬ（Ｓ）：プロクセルＧＸＬ（Ｓ）。
ＳＦ４２０：サーフィノール４２０。
【００６１】
【表２】
2016190937.tif 000003
【００６２】
［染布の調製］
上記のようにして得た各ブラックインクを使用し、インクジェットプリンタＰＸ−１０５（セイコーエプソン社製）にてベタ柄を中間記録媒体である転写紙へ印刷した。この印刷された転写紙におけるインクの付着部分を３５ｃｍ×４０ｃｍに裁断した。この裁断後の転写紙のインク付着面と、同じ大きさのポリエステル布（ポンジ）とを重ね合わせた後、太陽精機株式会社製トランスファープレス機ＴＰ−６００Ａ２を用いて２００℃×６０秒の条件にて熱処理し、転写紙からポリエステル布へ昇華転写染色を行った。得られた染布を試験片とし、下記する評価試験を行った。
【００６３】
［色相評価］
測色機としてＧＲＥＴＡＧ−ＭＡＣＢＥＴＨ社製、商品名：ＳｐｅｃｔｒｏＥｙｅを用い、試ａ＊値、ｂ＊値を測色することにより色相を測定した。
前記のようにして得た各染布の色相ａ＊及びｂ＊、及び、染色濃度ＤＫを、前記の測色機により測定した。結果を下記表３に示す。
【００６４】
【表３】
2016190937.tif 000004
【００６５】
表３の結果から、本発明のインクは染色濃度ＤＫの数値が大きく、優れた発色性を有することが確認された。
【産業上の利用可能性】
【００６６】
本発明のインクセットにより、発色性に優れた繊維又は物質を提供することができるため、本発明のインクセット、及びこれを用いる染色方法は、繊維や物質の染色用途に極めて有用である。